(57)【要約】【課題】  偏光素子が高い耐久性を有し、表示品位の耐久性に優れた液晶表示装置を提供する。【解決手段】  対向する２枚の基板間に液晶を狭持してなる液晶表示セル、その両側にそれぞれ設けられた偏光素子、及び、少なくとも一方の液晶表示セルと偏光素子との間の領域に設けられた少なくとも１つのフィルム状部材を有し、上記偏光素子は、ポリビニルアルコール系樹脂フィルムからなり、上記フィルム状部材は、偏光素子に対して厚さ１０μｍ未満の粘着層及び／又は接着層を介して貼合されており、かつ他のフィルム状部材と貼合される場合には、他のフィルム状部材に対しても厚さ１０μｍ未満の粘着層及び／又は接着層を介して貼合されており、上記液晶表示装置は、少なくとも一方の液晶表示セルと偏光素子との間の領域のフィルム状部材が、光弾性係数の絶対値が１０×１０−８cｍ２／Ｎ未満、及び、吸水率が２．０％未満を満たす液晶表示装置である。【選択図】    図１
2006201401.tif 000002
【特許請求の範囲】
【請求項１】
対向する２枚の基板間に液晶を狭持してなる液晶表示セル、その両側にそれぞれ設けられた偏光素子、及び、少なくとも一方の液晶表示セルと偏光素子との間の領域に設けられた少なくとも１つのフィルム状部材を有する液晶表示装置であって、
該偏光素子は、ヨウ素又は二色性染料が吸着配向されたポリビニルアルコール系樹脂フィルムからなり、
該フィルム状部材は、偏光素子に対して厚さ１０μｍ未満の粘着層及び／又は接着層を介して貼合されており、かつ他のフィルム状部材と貼合される場合には、他のフィルム状部材に対しても厚さ１０μｍ未満の粘着層及び／又は接着層を介して貼合されており、
該液晶表示装置は、少なくとも一方の液晶表示セルと偏光素子との間の領域のフィルム状部材が、光弾性係数の絶対値が１０×１０−８cｍ２／Ｎ未満、及び、吸水率が２．０％未満を満たす
ことを特徴とする液晶表示装置。
【請求項２】
前記液晶表示装置は、液晶表示セルの観察面側基板に対して法線方向のコントラスト比をＣＲ（０）、方位角Φ方向における該法線方向から６０°傾いた方向のコントラスト比をＣＲ（Φ，６０）と定義したときに、Φ＝０〜３６０°の全ての方位角において、ＣＲ（Φ，６０）／ＣＲ（０）≧０．０２５を満たすことを特徴とする請求項１記載の液晶表示装置。
【請求項３】
前記偏光素子に対して貼合されたフィルム状部材は、複屈折性を示す保護フィルムであることを特徴とする請求項１又は２記載の液晶表示装置。
【請求項４】
前記液晶表示装置は、少なくとも液晶表示セルの背面側基板と背面側偏光素子との間の領域に、光弾性係数の絶対値が１０×１０−８cｍ２／Ｎ未満、及び、吸水率が２．０％未満のフィルム状部材のみが設けられたことを特徴とする請求項１〜３のいずれかに記載の液晶表示装置。
【請求項５】
前記液晶表示装置は、観察面側偏光素子の液晶表示セル側に第一の保護フィルムが、観察面側に第二の保護フィルムが、背面側偏光素子の液晶表示セル側に第三の保護フィルムが、背面側に第四の保護フィルムが、それぞれ厚さ１０μｍ未満の粘着層及び／又は接着層を介して貼合されていることを特徴とする請求項１〜４のいずれかに記載の液晶表示装置。
【請求項６】
前記液晶表示装置は、第一の保護フィルムと第二の保護フィルムとの組み合わせ、及び、第三の保護フィルムと第四の保護フィルムとの組み合わせの少なくとも一方が透湿度の異なる樹脂からなることを特徴とする請求項５記載の液晶表示装置。
【請求項７】
前記液晶表示装置は、下記式（１）及び下記式（２）のうち、少なくとも一方を満たすことを特徴とする請求項６記載の液晶表示装置。
【数１】
2006201401.tif 000008
【数２】
2006201401.tif 000009
【請求項８】
前記液晶表示セルは、大方の液晶分子が基板に対して略垂直に配向し、面内位相差が略ゼロの状態で黒表示を行うものであり、
前記液晶表示装置は、下記式（３）により補正済み厚み方向位相差Ｒを定義したときに、第一の保護フィルムの補正済み厚み方向位相差Ｒ１と、第三の保護フィルムの補正済み厚み方向位相差Ｒ３と、黒表示状態での液晶表示セルの補正済み厚み方向位相差Ｒｌｃとが、下記式（４）の関係を満たす
ことを特徴とする請求項５〜７のいずれかに記載の液晶表示装置。
【数３】
2006201401.tif 000010
式（３）中、ｎａは波長５５０ｎｍの光に対する平均屈折率を表し、Ｒｘｚは波長５５０ｎｍの光に対する厚み方向位相差を表し、Ｒｘｙは波長５５０ｎｍの光に対する面内方向位相差を表す。
【数４】
2006201401.tif 000011
【請求項９】
前記第一及び第三の保護フィルムのうち、少なくとも補正済み厚み方向位相差が大きい方は、光弾性係数の絶対値が１０×１０−８cｍ２／Ｎ未満であることを特徴とする請求項５〜８のいずれかに記載の液晶表示装置。
【請求項１０】
前記第一及び第三の保護フィルムのうち、少なくとも補正済み厚み方向位相差が大きい方は、吸水率が２．０％未満であることを特徴とする請求項５〜９のいずれかに記載の液晶表示装置。
【請求項１１】
前記第一〜第四の保護フィルムのうち、少なくとも１つは、透湿度が１００ｇ／ｍ２・２４ｈｒ以下であることを特徴とする請求項５〜１０のいずれかに記載の液晶表示装置。
【請求項１２】
前記第一及び第三の保護フィルムのうち、少なくとも１つは、透湿度が１００ｇ／ｍ２・２４ｈｒ以下であることを特徴とする請求項１１記載の液晶表示装置。
【請求項１３】
前記第一〜第四の保護フィルムのうち、少なくとも１つは、ノルボルネン系樹脂からなるものであることを特徴とする請求項５〜１２のいずれかに記載の液晶表示装置。
【請求項１４】
前記液晶表示装置は、保護フィルムと隣接する偏光素子の吸収軸方向の最大幅が、該方向における液晶表示装置の表示有効領域の最大幅よりも大きいことを特徴とする請求項５〜１３のいずれかに記載の液晶表示装置。
【請求項１５】
前記液晶表示装置は、ベゼルを有し、かつ、保護フィルムと隣接する偏光素子の吸収軸方向の最大幅が、該方向におけるベゼルの開口領域の最大幅よりも大きいことを特徴とする請求項５〜１３のいずれかに記載の液晶表示装置。
【請求項１６】
前記液晶表示装置は、保護フィルムと隣接する偏光素子の吸収軸方向と交わる外周端面が、撥水性のシール剤により被覆されていることを特徴とする請求項５〜１３のいずれかに記載の液晶表示装置。
【発明の詳細な説明】
【技術分野】
【０００１】
本発明は、液晶表示装置に関する。より詳しくは、偏光素子の保護フィルム、位相差フィルム等のフィルム状部材が使用される液晶表示装置に関するものである。
【背景技術】
【０００２】
液晶表示装置は、コンピュータやテレビジョンをはじめとする様々な情報処理装置における表示装置として広く利用されており、特に近年、液晶テレビ等の分野で需要が急激に増加にしている。このような液晶表示装置に対しては、市場の拡大に伴い、表示画質のより一層の向上や製造コストの低減等が強く要望されるようになってきている。
【０００３】
このような状況下、表示画質の向上に有効な技術として、いわゆる垂直配向（ＶＡ）モードの液晶表示装置が提案されている（例えば、特許文献１〜３参照。）。ＶＡモードの液晶表示装置は、電圧無印加状態で、負の誘電率異方性を有する液晶を対向する基板間に垂直配向させるものである。ＶＡモードの液晶表示装置によれば、正面方向において、液晶表示セルがほとんど複屈折性や旋光性を示さないことから、液晶表示セルの両側に２枚の偏光素子を直交配置することで、電圧無印加状態において、略完全な黒表示を実現し、非常に高いコントラストを得ることが可能となる。しかしながら、斜め方向においては、液晶表示セルが複屈折性を示すことで、見かけ上位相差を有し、また、２枚の偏光素子の幾何学的な相対関係も見かけ上直交ではなくなるため、光漏れが起こり、コントラストが低下してしまう。したがって、ＶＡモードの液晶表示装置では、視野角の拡大を図ることが技術的課題として挙げられる。これに対し、斜め方向における液晶表示セルの位相差のキャンセルや、偏光素子の直交性の保持を目的として、ＶＡモードの液晶表示装置に位相差フィルムを設ける技術が知られている。例えば、特許文献１〜３等には、ＶＡモードの液晶表示セルの両側に偏光素子を配し、該偏光素子と液晶表示セルとの間に、位相差フィルムを少なくとも１枚配し、視野角を拡大することが開示されている。
【０００４】
また、表示画質の向上に有効な技術として、いわゆる横電界（ＩＰＳ）モードの液晶表示装置が提案されている（例えば、特許文献４、５参照。）。ＩＰＳモードの液晶表示装置は、表面に平行配向処理を施した上下２枚の基板間に液晶を狭持した水平配向液晶表示セルに横方向電界を印加し、液晶分子を基板に対してほぼ平行な面内で回転動作させて表示を行うものである。ＩＰＳモードの液晶表示装置では、液晶分子は基板と常にほぼ平行のまま、液晶分子と偏光素子のなす角を変化させることにより表示を行うため、斜め方向においても液晶表示セルの複屈折の変化が少なく、視野角が広いという利点がある。しかしながら、ＩＰＳモードの液晶表示装置においても、ＶＡモードの液晶表示装置と同様に、偏光素子を２枚直交配置することから、斜め方向においては、２枚の偏光素子の幾何学的な相対関係が見かけ上直交ではなくなるため、光漏れが起こり、コントラストが低下してしまう。このコントラストの低下を抑制するため、ＩＰＳモードの液晶表示装置においても位相差フィルムを設けることが検討されている。例えば、特許文献５等には、偏光素子と液晶表示セルとの間に、面内方向及び厚み方向の位相差を制御した位相差フィルムを配する技術が開示されている。
【０００５】
これらの液晶モードの液晶表示装置において、偏光素子としては、一方向に分子配向させたポリビニルアルコール系樹脂フィルム等の透明な高分子フィルムに、ヨウ素又は二色性染料等の二色性物質を吸着配向させたものが一般的に用いられている。しかしながら、このような偏光素子は、機械的強度、耐熱性及び耐湿性の点で改善の余地がある。このため、一般的には、偏光素子の両側又は片側に透明な保護フィルムが接着層等を介して貼り付けられ、偏光素子の耐久性の確保が図られている。したがって、上述のような位相差フィルムは、通常では、偏光素子に貼り付けられた保護フィルムの外側に、粘着層を介して貼り付けられることとなる。
【０００６】
従来、保護フィルムとしては、トリアセチルセルロースフィルム（以下、「ＴＡＣ」ともいう）が広く用いられている。しかしながら、ＴＡＣフィルムは、透湿性が高いため、偏光素子の耐湿性を充分に確保するためには、更なる改善の余地があった。そこで、高温高湿下における偏光素子の更なる耐久性の向上等を図るために、保護フィルムとして、ノルボルネン系樹脂からなるフィルム等のＴＡＣフィルムよりも水蒸気不透過性等に優れたフィルムを用いる技術が提案されている（例えば、特許文献６〜１１参照）。更に、構成フィルム枚数の低減や表示品位の向上等を目的として、ノルボルネン系樹脂からなるフィルム等を用いて、保護フィルムに位相差フィルムの機能をもたせる技術も提案されている。（例えば、特許文献１２、１３参照）。なお、位相差フィルムについても、複屈折（位相差）特性の安定性の観点から、吸水率や光弾性係数を小さくすることが開示されている（例えば、特許文献１５参照）。
しかしながら、液晶表示装置の表示画質をより一層の向上させるうえで、偏光素子の耐久性については、未だ向上の余地があった。
【０００７】
また、ポリビニルアルコール系樹脂フィルムからなる偏光素子に保護フィルムを貼り付ける際には、ポリビニルアルコール系樹脂が乾燥状態で脆くなることから、保護フィルムとしてＴＡＣフィルムを用いる場合には、偏光素子に水分を含ませた状態で貼合せを行った後、貼合せ後に水分の乾燥除去を行う方法が好適に用いられる。しかしながら、保護フィルムとしてノルボルネン系樹脂からなるフィルム等の透湿性の低いフィルムを用いる場合には、貼合せ後の水分の乾燥除去が困難となるという点で工夫の余地があった。
【特許文献１】特開平１１−２５８６０５号公報
【特許文献２】特開平１０−１５３８０２号公報
【特許文献３】特開２０００−１３１６９３号公報
【特許文献４】特開平６−１６０８７８号公報
【特許文献５】特開平１１−３０５２１７号公報
【特許文献６】特開２００４−３０９７１７号公報
【特許文献７】特開平６−５１１１７号公報
【特許文献８】特開２００２−１９６１３２号公報
【特許文献９】特開２００１−２３５６２５号公報
【特許文献１０】特開２００２−２１６１９号公報
【特許文献１１】特開２００２−１７４７２９号公報
【特許文献１２】特開平１１−２２３７２８号公報
【特許文献１３】特開平８−４３８１２号公報
【特許文献１４】特開平８−２４０７１４号公報
【特許文献１５】特開２００１−９１７４４号公報
【発明の開示】
【発明が解決しようとする課題】
【０００８】
本発明は、上記現状に鑑みてなされたものであり、偏光素子が高い耐久性を有し、表示品位の耐久性に優れた液晶表示装置を提供することを目的とするものである。
【課題を解決するための手段】
【０００９】
本発明者らは、液晶表示セルと偏光素子との間の領域に、位相差フィルム等の少なくとも１つのフィルム状部材を有する液晶表示装置について種々検討したところ、偏光素子の耐久性に改善の余地があり、表示品位の更なる改善が可能であることに着目した。例えば、図５に示す液晶表示装置は、液晶表示セル１０の両側に、厚さ約２０μｍの粘着層４２、ポリカーボネート（以下、「ＰＣ」ともいう）等からなる位相差フィルム６２、厚さ約２０μｍの粘着層４２、ＴＡＣからなる保護フィルム６１、接着層４１、ポリビニルアルコール（以下、「ＰＶＡ」ともいう）を基材とする偏光素子２１，２２、接着層４１、及び、ＴＡＣからなる保護フィルム６１が順に積層配置された構成を有するが、このうち粘着層４２、ＰＣ等からなる位相差フィルム６２、及び、ＴＡＣからなる保護フィルム６１が、いずれも耐熱特性や耐湿特性等の耐久性が低く、偏光素子２１，２２の耐久性にも悪影響を及ぼすおそれがあった。
【００１０】
これに対し、本発明者らは、（１）図６に示す液晶表示装置のように、ＰＣ等からなる位相差フィルム６２を、より耐久性に優れたノルボルネン系樹脂等からなる位相差フィルム３５に置き換えること、（２）図７に示す液晶表示装置のように、上記（１）の構成に加えて、ＴＡＣからなる保護フィルム６１を、より耐久性に優れたノルボルネン系樹脂等からなる保護フィルム３６に置き換えること、（３）図８に示す液晶表示装置のように、上記（２）の構成に加えて、ノルボルネン系樹脂等からなる保護フィルムに、位相差フィルムとしての機能も兼ねさせ、位相差フィルム及び粘着剤層を１つずつ減らすこと等について検討してきた。そして、少なくとも一方の液晶表示セルと偏光素子との間の領域のフィルム状部材が、光弾性係数の絶対値が１０×１０−８cｍ２／Ｎ未満、及び、吸水率が２．０％未満を満たすことで、フィルム状部材の耐久性を充分に向上し、液晶表示装置の表示特性を向上することができることを見いだした。
【００１１】
更に、本発明者らは、上述の構成に加えて、更に偏光素子と保護フィルムとの間の接着層又は粘着層における吸湿を低減することで、偏光素子の耐久性の更なる向上が可能となることを見いだした。すなわち、フィルム状部材が、偏光素子に対して厚さ１０μｍ未満の粘着層及び／又は接着層を介して貼合されており、かつ他のフィルム状部材と接合される場合には、他のフィルム状部材に対しても厚さ１０μｍ未満の粘着層及び／又は接着層を介して貼合されている構成とすることにより、偏光素子の耐久性に優れ、表示特性に優れた液晶表示装置を提供することができることを見いだし、上記課題をみごとに解決することができることに想到し、本発明に到達したものである。
【００１２】
すなわち、本発明は、対向する２枚の基板間に液晶を狭持してなる液晶表示セル、その両側にそれぞれ設けられた偏光素子、及び、少なくとも一方の液晶表示セルと偏光素子との間の領域に設けられた少なくとも１つのフィルム状部材を有する液晶表示装置であって、上記偏光素子は、ヨウ素又は二色性染料が吸着配向されたポリビニルアルコール系樹脂フィルムからなり、上記フィルム状部材は、偏光素子に対して厚さ１０μｍ未満の粘着層及び／又は接着層を介して貼合されており、かつ他のフィルム状部材と貼合される場合には、他のフィルム状部材に対しても厚さ１０μｍ未満の粘着層及び／又は接着層を介して貼合されており、上記液晶表示装置は、少なくとも一方の液晶表示セルと偏光素子との間の領域のフィルム状部材が、光弾性係数の絶対値が１０×１０−８cｍ２／Ｎ未満、及び、吸水率が２．０％未満を満たす液晶表示装置である。
【００１３】
本発明においては、厚さ１０μｍ未満の粘着層及び／又は接着層を介してフィルム状部材が偏光素子（偏光子）や他のフィルム状部材に貼合される。異なる樹脂等の異なる材質からなるフィルム（ここでは、液晶表示セルを構成する基板ガラス等も含む）を粘着層又は接着層を用いて積層貼合せしたものを高温高湿環境下で耐久性試験を行うと、発泡や層間剥離等の不具合が発生しやすい。この不具合は、異なる材質からなるフィルムがそれぞれ異なる伸縮や膨張をするために、それらの間に位置する粘着層又は接着層に歪みが生じ、その結果生じた層内又は層間の隙間に水が入り込むことが主な原因である。また、同様の原因で、ヨウ素又は二色性染料が吸着配向されたポリビニルアルコール系樹脂フィルムからなる偏光素子に隣接する粘着剤又は接着剤が吸水すると、偏光素子の膨潤や溶解等が起こり、偏光素子の脱色、偏光度の低下等の不具合が発生しやすい。このような理由から、液晶表示装置を構成する各部材の貼合せには、高温高湿環境下でも吸湿しにくい、なるべく薄い粘着層又は接着層を用いることが好ましく、粘着層及び／又は接着層の厚さを１０μｍ未満とすることで、偏光素子の耐久性を充分なものとすることができる。より好ましい粘着層及び接着層の厚さは、２μｍ未満である。
【００１４】
なお、接着とは、同種又は異種の固体の面と面とを貼合せて、一体化した状態のことである。通常、接着層とは、貼合せ時には流動性のある液体であるが、その後、加熱処理や化学反応によって固体に変化をして接着力を発揮する。一方、粘着とは、常温で短時間、わずかな圧力を加えただけで接着することができ、硬い平滑面からは剥がすこともできる程度に一体化された状態である。通常、粘着層はゼリー状の柔らかい固体であり、接着剤のような態の変化を起こすことなく粘着力を発揮する。
【００１５】
本発明においては、厚さ１０μｍ未満の接着層を介して、フィルム状部材が偏光素子や他のフィルム状部材に対して貼合されていることが好ましい。粘着層は薄すぎると充分な粘着力が得られないため、液晶表示装置に求められる耐久性試験をクリアするために、通常は２０〜５０μｍの厚みが選択されており、１０μｍよりも薄くすると粘着力が低いため、一般的な液晶表示装置では粘着力が充分でないおそれがある。一方、接着層では、１０μｍ以下の厚みでも実用に耐えうる充分な接着力が得られる。また、液晶表示装置を構成する各部材の貼合せは、多くの場合、層間剥離しないことが望ましい。これらの観点から、本発明において、粘着層又は接着層を薄くするにあたって、粘着層よりも接着層を選択することが好ましい。
【００１６】
ただし、液晶表示セルに偏光フィルムや位相差フィルム等を貼合せる場合には、通常はフィルムよりも液晶表示セルの方が数倍高価なため、貼合せミスがあった場合にフィルムだけを剥離して液晶表示セルを再利用（「リワーク」ともいう）できる利便性が重視され、貼合せには接着層ではなく、粘着層が好適に用いられる。このため、本発明においては、液晶表示セルとの貼合せには、厚さ１０μｍ以上の粘着層が用いられてもよいが、それ以外の貼合せには、厚さ１０μｍ未満の粘着層及び／又は接着層が用いられる。したがって、本発明においては、液晶表示セルの観察面側基板と観察面側偏光素子との間の領域に存在する、厚さ１０μｍ以上の粘着層又は接着層の層数の総和は１以下であり、同様に、液晶表示セルの背面側基板と背面側偏光素子との間の領域に存在する、厚さ１０μｍ以上の粘着層又は接着層の層数の総和は１以下である。
【００１７】
上記液晶表示装置は、少なくとも一方の液晶表示セルと偏光素子との間の領域のフィルム状部材が、光弾性係数の絶対値が１０×１０−８cｍ２／Ｎ未満、及び、吸水率が２．０％未満を満たす。フィルム状部材の光弾性係数の絶対値が１０×１０−８cｍ２／Ｎ未満であることにより、高温環境下に置かれたときのフィルム状部材の位相差変化等の特性変化を充分に小さくすることができ、耐久性に優れた液晶表示装置を実現することができる。上記光弾性係数の絶対値は、室温（約２３℃）において、波長５５０ｎｍの光で測定した値を用いることができる。光弾性係数の絶対値のより好ましい上限は、５×１０−８ｃｍ２／Ｎである。また、吸水率が２．０％未満であることにより、高湿環境下に置かれたときのフィルム状部材の吸湿を抑制し、フィルム状部材における位相差変化等の特性変化や偏光素子における不具合を充分に抑制することができ、耐久性に優れた液晶表示装置を実現することができる。上記吸水率は、ＪＩＳ  Ｋ  ６９１１「熱硬化性プラスチック一般試験方法」に基づき、２３℃の水に２４時間浸漬した後に測定した質量の変化率を用いることができる。吸水率のより好ましい上限は、１．０％である。
【００１８】
上記光弾性係数の絶対値が１０×１０−８cｍ２／Ｎ未満、及び、吸水率が２．０％未満のフィルム状部材としては、例えば、ノルボルネン系樹脂からなる保護フィルム（以下、「ノルボルネンフィルム」ともいう）等が挙げられる。ノルボルネンフィルム等によれば、保護フィルムと位相差フィルムとを兼ねることが可能であり、また熱や水分の影響による位相差変化が小さいので、液晶表示装置の表示品位の耐湿熱性を効果的に向上することもできる。
【００１９】
本発明の液晶表示装置の構成としては、上述の構成を必須として備えるとともに、液晶表示装置が通常有する構成を備えたものであればよく、その他の構成において特に限定されるものではない。例えば、本発明は、液晶の駆動方式によって特に限定されるものではなく、一対の基板間に液晶が狭持され、それぞれの基板に形成された電極間に電圧を印加することで表示を行う液晶表示装置全般に適用することが可能である。
【００２０】
本発明の液晶表示装置における好ましい形態について以下に詳しく説明する。
上記液晶表示装置は、液晶表示セルの観察面側基板に対して法線方向のコントラスト比をＣＲ（０）、方位角Φ方向における該法線方向から６０°傾いた方向のコントラスト比をＣＲ（Φ，６０）と定義したときに、Φ＝０〜３６０°の全ての方位角において、ＣＲ（Φ，６０）／ＣＲ（０）≧０．０２５を満たすことが好ましい。これにより、液晶表示装置に求められる視野角特性を充分に満たすことができる。上記コントラスト特性を満たす液晶表示装置としては、ＶＡモードやＩＰＳモードの液晶表示セルと、少なくとも一方の偏光素子との間の領域に位相差フィルムを配置したもの等が挙げられる。〔ＣＲ（Φ，６０）／ＣＲ（０）〕の値のより好ましい下限は、０．０４０である。
【００２１】
なお、本発明においては、偏光素子の耐久性向上に加え、薄型化や製造コストの低減を図るために、液晶表示セルと偏光素子との間の領域に配置されるフィルム状部材の数は少ない方が好ましい。したがって、偏光素子の保護フィルムは、位相差フィルムとしての機能を有し、偏光素子の保護の役割と、斜め方向における液晶表示セルの位相差のキャンセルや偏光素子の直交性の保持の役割とを同時に有するものであることが好ましい。すなわち、上記偏光素子に対して貼合されたフィルム状部材は、複屈折性を示す保護フィルムであることが好ましい。これにより、偏光素子の保護フィルムが位相差フィルムとしての機能を兼ね、液晶表示装置の薄型化及び低コスト化が可能となるとともに、吸湿しやすい粘着層の数を減らして信頼性を向上させることが可能となる。また、この場合において、少なくとも一方の液晶表示セルと偏光素子との間の領域には、他の複屈折性を示すフィルム状部材が配置されないことがより好ましい。本発明の液晶表示装置において、偏光素子に対して貼合されたフィルム状部材における厚み方向の位相差は、液晶表示セルの厚み方向の位相差値、及び、他の各フィルム状部材の配置形態や厚み方向の位相差値等を全体として考慮して定められるものであり、特に限定されるものではない。また、面内方向の位相差についても、厚み方向の位相差と同様に液晶表示装置全体として考慮して定められる。
【００２２】
上記光弾性係数の絶対値が１０×１０−８cｍ２／Ｎ未満、及び、吸水率が２．０％未満のフィルム状部材は、液晶表示セルの背面側に配置されることが特に好ましい。すなわち、上記液晶表示装置は、少なくとも液晶表示セルの背面側基板と背面側偏光素子との間の領域に、光弾性係数の絶対値が１０×１０−８cｍ８／Ｎ未満、及び、吸水率が２．０％未満のフィルム状部材のみが設けられたものであることが好ましい。これは、透過型及び透過・反射両用型（半透過型）の液晶表示装置において、液晶表示セルの背面側は、液晶表示セルの観察面側よりもバックライトに近いことから、高温環境にさらされるためである。更に、上記特性を満たすフィルム状部材が、液晶表示セルの背面側基板と背面側偏光素子との間の領域に加え、液晶表示セルの観察面側基板と観察面側偏光素子との間の領域に設けられる構成によれば、熱及び水分に弱いフィルム状部材が一切含まれないので、液晶表示装置の表示品位の耐久性を特に効果的に向上することができる。
【００２３】
上記液晶表示装置は、観察面側偏光素子の液晶表示セル側に第一の保護フィルムが、観察面側に第二の保護フィルムが、背面側偏光素子の液晶表示セル側に第三の保護フィルムが、背面側に第四の保護フィルムが、それぞれ厚さ１０μｍ未満の粘着層及び／又は接着層を介して貼合されていることが好ましい。この形態によれば、効果的に観察面側及び背面側の偏光素子の耐久性を向上させることができる。このような形態としては、例えば、図１（ａ）〜（ｃ）に示すような形態が挙げられる。なお、本発明においては、上述したように、光弾性係数の絶対値が１０×１０−８cｍ２／Ｎ未満、及び、吸水率が２．０％未満のフィルム状部材が、液晶表示セルの両側に配置された形態（図１（ａ））であってもよいし、液晶表示セルの観察面側のみに配置された形態（図１（ｂ））であってもよいし、液晶表示セルの背面側のみに配置された形態（図１（ｃ））であってもよい。
また、上記第一及び第三の保護フィルムは、複屈折性を示し、位相差フィルムとしての機能をも有するものであることが好ましい。
【００２４】
上記液晶表示装置は、第一の保護フィルムと第二の保護フィルムとの組み合わせ、及び、第三の保護フィルムと第四の保護フィルムとの組み合わせの少なくとも一方が透湿度の異なる樹脂からなることが好ましい。これにより、偏光素子の一方に透湿度の低い樹脂からなる保護フィルムを貼合せた場合であっても、偏光素子内部の水分を容易に除去することが可能となり、偏光素子の取り扱い性を確保しつつ、偏光素子と保護フィルムとの接着強度を充分に確保することが可能となる。偏光素子を構成するＰＶＡは、乾燥状態では非常に脆く、取り扱いが困難であるために、通常では、水分を多く含ませた状態で保護フィルムと貼合せる。また、例えばノルボルネン系樹脂のように、吸水率が小さく、水分の影響による位相差変化が小さい樹脂からなる保護フィルムは、一般的に透湿度が低い。したがって、このような透湿度が低いフィルムを偏光素子の保護フィルムとして用いた場合、偏光素子の耐湿性が向上する反面、両側の保護フィルムの透湿度が低すぎると、貼合せ時の水分を充分に除去することができず、内部に残留し、保護フィルムと偏光素子との接着強度が充分に得られなくなることがある。これに対し、上記形態においては、偏光素子の一方の面に、ノルボルネン系樹脂等以外の樹脂等からなるフィルムを保護フィルムとして貼合せることで、保護フィルム同士で透湿度に差をつけ、水分が内部に残留しにくくしている。上記透湿度（水蒸気透過度）は、ＪＩＳ  Ｋ  ７１２９「プラスチックフィルム及びシートの水蒸気透過度試験方法」に基づき、温度４０℃、湿度９０％の条件で、２４ｈｒ放置後に測定した値を用いることができる。上記組み合わせでの保護フィルム間の透湿度の差は、２００ｇ／ｍ２・２４ｈｒ以上であることが好ましい。透湿度の低い側の保護フィルムの透湿度は、１００ｇ／ｍ２・２４ｈｒ以下であることが好ましく、透湿度の高い側の保護フィルムの透湿度は、３００ｇ／ｍ２・２４ｈｒ以上であることが好ましい。
【００２５】
上記液晶表示装置は、下記式（１）及び下記式（２）のうち、少なくとも一方を満たすことが好ましい。
第一の保護フィルムの透湿度＜第二の保護フィルムの透湿度      （１）
第三の保護フィルムの透湿度＜第四の保護フィルムの透湿度      （２）
第一の保護フィルムの透湿度が第二の保護フィルムの透湿度よりも小さいこと、又は、第三の保護フィルムの透湿度が第四の保護フィルムの透湿度よりも小さいことにより、保護フィルム／偏光素子／保護フィルムとの構造を有する積層フィルムを液晶表示セルに貼合せた後に、偏光素子内部の水分を外部に放出させることが可能となり、偏光素子の取り扱い性を確保しつつ、偏光素子と保護フィルムとの接着強度をより充分に確保することが可能となる。
【００２６】
上記液晶表示セルは、大方の液晶分子が基板に対して略垂直に配向し、面内位相差が略ゼロの状態で黒表示を行うものであり、上記液晶表示装置は、下記式（３）により補正済み厚み方向位相差Ｒを定義したときに、第一の保護フィルムの補正済み厚み方向位相差Ｒ１と、第三の保護フィルムの補正済み厚み方向位相差Ｒ３と、黒表示状態での液晶表示セルの補正済み厚み方向位相差Ｒｌｃとが、下記式（４）の関係を満たすことが好ましい。
Ｒ＝（１．３−０．６×ｎａ）×Ｒｘｚ＋（０．７−０．３×ｎａ）×Ｒｘｙ      （３）
上記式（３）中、ｎａは波長５５０ｎｍの光に対する平均屈折率を表し、Ｒｘｚは波長５５０ｎｍの光に対する厚み方向位相差を表し、Ｒｘｙは波長５５０ｎｍの光に対する面内方向位相差を表す。
０ｎｍ≦Ｒ１＋Ｒ３−Ｒｌｃ≦３５ｎｍ      （４）
【００２７】
なお、上記平均屈折率ｎａは、下記式（５）で定義され、上記面内方向位相差Ｒｘｙは、下記式（６）で定義され、上記厚み方向位相差Ｒｘｚは、下記式（７）で定義される。
ｎａ＝（ｎｘ＋ｎｙ＋ｎｚ）／３      （５）
Ｒｘｙ＝（ｎｘ−ｎｙ）×ｄ      （６）
Ｒｘｚ＝（ｎｘ−ｎｚ）×ｄ      （７）
上記式（５）〜（７）中、ｎｘ，ｎｙは波長５５０ｎｍの光に対する面内方向の主屈折率（ｎｘ≧ｎｙ）を表し、ｎｚは波長５５０ｎｍの光に対する厚み方向の主屈折率を表し、ｄは厚みを表している。
【００２８】
本発明は、垂直配向モード（ＶＡモード）の液晶表示セルを備えたノーマリーブラックモードの液晶表示装置に好適に用いることができ、上記式（４）を満たすことで、斜め方向における視野角補償を充分に行って、広い視野角範囲で優れた表示品位を得ることが可能となる。すなわち、上記式（４）は、ＶＡモードにおける位相差の設計指針を示すものである。上記式（４）においては、ＶＡモードにおける視野角補償をより効果的なものとするため、上記式（３）で定義される補正済み厚み方向位相差Ｒが用いられる。
【００２９】
ここで、上記式（４）中において、上記式（３）で定義される補正済み厚み方向位相差Ｒを用いる理由について詳しく説明する。
まず、ＶＡモードにおける視野角補償の主要な目的の一つは、正面方向から見たときには略ゼロであっても、斜め方向から見ると略ゼロではなくなってしまう液晶表示セルの黒表示状態での位相差をキャンセルすることである。この目的を達成するためには、位相差フィルムの位相差を適切に設計する必要があるが、従来では、真上から見たときの位相差を表すＲｘｙ、（仮想的に）真横から見たときの位相差を表すＲｘｚ、又は、Ｒｔｈ＝〔（ｎｘ＋ｎｙ）／２−ｎｚ〕×ｄ＝Ｒｘｚ−Ｒｘｙ／２等を調整することで設計が行われていた。中でも、液晶表示セルのＲｔｈと位相差フィルムのＲｔｈの総和をほぼ等しくする方法が特に多く用いられていた。しかしながら、従来の方法では、斜め方向から見たときの位相差をキャンセルするという本来の目的を実現するうえで、設計値と実際の効果との誤差が大きくなっていた。なぜなら、例えば同じＲｔｈをもつ位相差フィルムでも、Ｒｘｙが異なれば、斜め方向から見たときの実効的な位相差は異なるためである。したがって、実際の効果に対し、より精度の高い設計を行うためには、実際に斜め方向から見たときの実効的位相差Ｒを用いることが有効である。この場合、斜め方向としては、例えば方位角Φ＝４５°，仰角Θ＝６０°（基板面法線方向から６０°傾いた方向）が好適である。しかしながら、パネルメーカ、位相差フィルム業界では、Ｒｘｙ、Ｒｘｚ、Ｒｔｈデータでの取り扱いが事実上規格化されており、位相差フィルム納入時に添付されるデータシートもこれらのデータが記載されたものである。そこで、本発明者らは、便宜的にそれらのデータから実効的位相差Ｒを推定する式について検討し、各種実験及び計算等の検討結果から、上記式（３）を見いだしたのである。ただし、上記式（３）では、Ｒｘｙ及びＲｘｚに加え、フィルムの樹脂名が分かると知ることができる平均屈折率ｎａも用いている。したがって、本発明では、位相差フィルム及び液晶表示セルのそれぞれについて、上記式（３）より実効的位相差Ｒを求め、その総和が上記式（４）を満たす範囲内にすることで、実用上充分な視野角を得ることができる。
【００３０】
上記第一及び第三の保護フィルムのうち、少なくとも補正済み厚み方向位相差が大きい方は、光弾性係数の絶対値が１０×１０−８cｍ２／Ｎ未満であることが好ましい。保護フィルムの光弾性係数の絶対値を１０×１０−８cｍ２／Ｎ未満とすることにより、高温環境下に置かれたときの位相差変化等の特性変化を充分に小さくすることができるが、第一の保護フィルムと第三の保護フィルムとで補正済み厚み方向位相差が異なる場合には、特に補正済み厚み方向位相差が大きい方の保護フィルムにおける光弾性係数を小さくしておくことで、液晶表示装置全体として見たときの高温環境下に置かれたときの特性変化を特に効果的に抑制することができ、液晶表示装置の耐久性を特に効果的に向上させることができる。
【００３１】
上記第一及び第三の保護フィルムのうち、少なくとも補正済み厚み方向位相差が大きい方は、吸水率が２．０％未満であることが好ましい。保護フィルムの吸水率を２．０％未満とすることにより、高湿環境下に置かれたときの位相差変化等の特性変化を充分に小さくすることができるが、第一の保護フィルムと第三の保護フィルムとで補正済み厚み方向位相差が異なる場合には、特に補正済み厚み方向位相差が大きい方の保護フィルムにおける吸水率を小さくしておくことで、液晶表示装置全体として見たときの高湿環境下に置かれたときの特性変化を特に効果的に抑制することができ、液晶表示装置の耐久性を特に効果的に向上させることができる。
【００３２】
上記第一〜第四の保護フィルムのうち、少なくとも１つは、透湿度が１００ｇ／ｍ２・２４ｈｒ以下であることが好ましい。これにより、高湿環境下に置かれた際等に、保護フィルムを透過する水分の量を低減することが可能であることから、偏光素子の耐久性や保護フィルムの位相差の安定性が向上し、表示品位の耐久性に優れた液晶表示装置を実現することができる。透湿度のより好ましい上限は、８０ｇ／ｍ２・２４ｈｒである。
【００３３】
上記透湿度が１００ｇ／ｍ２・２４ｈｒ以下である保護フィルムは、少なくとも一方の液晶表示セルと偏光素子との間の領域に配置されることが特に好ましい。すなわち、上記第一及び第三の保護フィルムのうち、少なくとも１つは、透湿度が１００ｇ／ｍ２・２４ｈｒ以下であることが好ましい。これにより、保護フィルム／偏光素子／保護フィルムとの構造を有する積層フィルムを液晶表示セルに貼合せた後に、偏光素子内部の水分を外部に放出させることが容易となり、偏光素子の取り扱い性を確保しつつ、偏光素子と保護フィルムとの接着強度をより充分に確保することが可能となる。
【００３４】
上記第一〜第四の保護フィルムのうち、少なくとも１つは、ノルボルネン系樹脂からなるものであることが好ましい。ノルボルネン系樹脂からなる保護フィルムによれば、保護フィルムと位相差フィルムとを兼ねることが可能である。また、ノルボルネン系樹脂からなる保護フィルムは、光弾性係数、吸水率及び透湿度等の特性が本発明に好適な値を有することから、熱や水分の影響による位相差変化や吸湿を抑制することができ、表示品位の耐湿熱性に優れた液晶表示装置を実現することができる。なお、ノルボルネン系樹脂とは、ノルボルネン、又は、その誘導体や塩を重合して得られる重合体を主成分として含む樹脂である。
【００３５】
また、本発明者らは、液晶表示装置を非常に厳しい耐久性試験に投入すると、偏光素子の吸収軸方向の端部から徐々に割れが発生するおそれがあることを見いだした。このため、上記液晶表示装置は、偏光素子の外周領域に割れが発生することで表示品位が低下することを防止するための手段を有することが好ましく、具体的には、（１）保護フィルムと隣接する偏光素子の吸収軸方向の最大幅が、該方向における液晶表示装置の表示有効領域の最大幅よりも大きい形態、（２）ベゼルを有し、かつ、保護フィルムと隣接する偏光素子の吸収軸方向の最大幅が、該方向におけるベゼルの開口領域の最大幅よりも大きい形態、（３）保護フィルムと隣接する偏光素子の吸収軸方向と交わる外周端面が、撥水性のシール剤により被覆されている形態であることが好ましい。また、（１）〜（３）を組み合わせた形態であることがより好ましい。なお、上記（１）〜（３）の形態は、透湿度が１００ｇ／ｍ２・２４ｈｒ以下の保護フィルムが貼合せられた偏光素子に適用されることが好ましい。透湿度の低い保護フィルムを貼合せる場合には、偏光素子をある程度乾燥させて貼り合わせる必要があり、特に偏光素子に割れが発生しやすいからである。
【００３６】
上記（１）の形態によれば、図２に例示するように、保護フィルム（図示せず）と隣接する偏光素子２１の吸収軸方向において、偏光素子２１の最大幅Ｌを画面（液晶表示装置の表示有効領域５０）の最大幅Ｌ’よりも大きくすることで、偏光素子の外周領域に発生した割れが液晶表示装置の表示品位に悪影響を及ぼすことを防止できる。また、液晶テレビ等の比較的大型の画面を有する液晶表示装置等では、保護フィルムと隣接する偏光素子の吸収軸方向（以下、単に「吸収軸方向」ともいう）の最大幅をＬとし、吸収軸方向における液晶表示装置の表示有効領域の最大幅をＬ’とした場合、Ｌ−Ｌ’≧４ｍｍを満たすことがより好ましく、この場合、液晶表示装置の表示有効領域を超えて吸収軸方向に形成される保護フィルムの外周領域は、片側あたり２ｍｍ以上であることが好ましい。液晶表示装置は、Ｌ−Ｌ’≧１０ｍｍを満たすことが更に好ましい。
【００３７】
上記（２）の形態によれば、図３に例示するように、保護フィルム（図示せず）と隣接する偏光素子２１の外周領域をベゼル５１で覆い隠すことで、偏光素子の外周領域に発生した割れが液晶表示装置の表示品位に悪影響を及ぼすことを防止できる。また、液晶テレビ等の比較的大型の画面を有する液晶表示装置等では、吸収軸方向の最大幅をＬとし、吸収軸方向におけるベゼルの開口領域の最大幅をｌとした場合、液晶表示装置はＬ−ｌ≧４ｍｍを満たすことがより好ましく、この場合、ベゼルの開口領域を超えて吸収軸方向に形成される保護フィルムの外周領域は、片側あたり２ｍｍ以上であることが好ましい。液晶表示装置は、Ｌ−ｌ≧１０ｍｍを満たすことが更に好ましい。
【００３８】
上記（３）の形態によれば、保護フィルムと隣接する偏光素子の端面をシール処理することで、偏光素子に割れが発生することを防止することができ、液晶表示装置の表示品位が低下することを防止できる。
【発明の効果】
【００３９】
本発明の液晶表示装置によれば、ＰＶＡ系樹脂フィルムからなる偏光素子の耐久性を向上させ、表示品位の耐久性に優れた液晶表示装置を提供することができる。
【発明を実施するための最良の形態】
【００４０】
以下に実施形態を掲げ、本発明を更に詳細に説明するが、本発明はこれらの実施形態のみに限定されるものではない。
【００４１】
まず、本実施形態における液晶表示装置の構成について説明する。
本実施形態における液晶表示装置は、図１にその概要を示すように、第二の保護フィルム３２、第一の偏光素子２１、第一の保護フィルム３１又は３１ａ、液晶表示セル１０、第三の保護フィルム３３又は３３ａ、第二の偏光素子２２及び第四の保護フィルム３４が、観察面側から順次粘着剤４２又は接着剤４１を介して貼合され、かつ、液晶表示装置の有効表示領域に対応する開口部を有するベゼル（枠状部材）に挟持されて一体化された基本構成を有するものである。なお、液晶表示セル１０は、対向する観察面側基板１１、背面側基板１３間に液晶１２を挟んでなる構造を有している。
以下に、本実施形態における液晶表示装置の各構成要素について説明する。
【００４２】
（１−１）保護フィルム兼位相差フィルム
本実施形態では、第一〜第四の保護フィルムとして、下記表１に示すフィルムのいずれかを用いた。下記表１において、樹脂名のＮＢは、ノルボルネン系樹脂を表し、ＴＡＣは、トリアセチルセルロース樹脂を表し、ＰＣは、ポリカーボネート樹脂を表している。平均屈折率ｎａ、面内方向位相差Ｒｘｙ、厚み方向位相差Ｒｘｚ及び補正済み厚み方向位相差Ｒは、それぞれ上記式（３）及び（５）〜（７）で定義されるものである。透湿度は、下記表１中に示した厚みを有するフィルムを用いて測定した値を記載している。なお、下記表１に示すフィルムにおいては、フィルム化の際に、縦１軸、横１軸、縦横同時２軸、又は、縦横逐次２軸等の延伸処理が施され、面内方向位相差Ｒｘｙ又は厚み方向位相差Ｒｘｚの調整が行われたものもある。また、フィルム厚が厚いほど透湿度が低く、フィルム厚が薄いほど透湿度が高いことを利用して透湿度の調整が行われたものもある。
【００４３】
【表１】
2006201401.tif 000003
【００４４】
本発明において、保護フィルム等のフィルム状部材の材質は特に限定されないが、吸水率（又は透湿度）と光弾性係数の両方が低い透明フィルム樹脂が好適に用いられる。なお、一般に吸水率と透湿度とは強い関連があり、吸水率が大きいほど透湿度は高いという関係が成り立つ場合が多い。上記特性を満たす透明フィルム樹脂としては、例えば、非晶性ポリオレフィン系樹脂フィルムが挙げられる。非晶性ポリオレフィン系樹脂は、ノルボルネン、多環ノルボルネン系モノマー等の環状オレフィンを重合単位として有するものであり、中でも、（熱可塑性飽和）ノルボルネン系樹脂が特に広く知られており、ＪＳＲ社から商品名「アートン」、日本ゼオン社から商品名「ＺＥＯＮＥＸ」及び「ＺＥＯＮＯＲ」、三井化学社から商品名「アペル」等が市販されている。これらの樹脂は、溶剤キャスト法、溶融押出法等によりフィルム化することができる。本実施形態においては、フィルムＮ−１〜１７の材料として、ノルボルネン系樹脂（以下、「ＮＢ」ともいう）を用いた。
【００４５】
また本発明において、保護フィルム等のフィルム状部材の材質としては、光弾性係数が低く、かつ吸水率（又は透湿度）が高い透明フィルム樹脂を用いてもよい。上記特性を満たす透明フィルム樹脂としては、例えば、トリアセチルセルロース樹脂（ＴＡＣ）が挙げられる。ＴＡＣは、最も一般的な偏光素子の保護フィルムとして用いられている。本実施形態においては、フィルムＴ−１〜３の材料として、ＴＡＣを用いた。
更に本発明において、保護フィルム等のフィルム状部材の材質としては、吸水率（又は透湿度）が低く、かつ光弾性係数が高い透明フィルム樹脂を用いてもよい。上記特性を満たす透明フィルム樹脂としては、例えば、ポリカーボネート樹脂（ＰＣ）が挙げられる。本実施形態においては、フィルムＰ−１の材料として、ＰＣを用いた。
ＴＡＣ及びＰＣは、それぞれ溶剤キャスト法、溶融押出法等によりフィルム化することができる。
【００４６】
（１−２）偏光素子
本実施形態では、偏光素子として、ヨウ素又は二色性染料が吸着配向されたＰＶＡ系樹脂フィルムを用いた。ＰＶＡ系偏光素子は、ＰＶＡのフィルムを５倍に延伸し、ヨウ素とヨウ化カリウムとを配合した溶液に浸漬し染色した後、ホウ酸とヨウ化カリウムとからなる水溶液中で架橋処理を行うことにより作製した。なお、偏光素子と各保護フィルムとの貼合せは、偏光素子に水分をいくらか含ませた状態で、水を主な溶媒とする接着剤を介して積層した後、水分を乾燥させるという方法を用いて行った。
【００４７】
（１−３）粘着剤及び接着剤
本実施形態では、粘着剤として、アクリル系粘着剤を用いた。粘着剤層の厚さは２０μｍであった。また、接着剤としては、ＰＶＡ系接着剤又はウレタン系接着剤を用いた。接着剤層の厚さは１μｍ以下であった。
【００４８】
（１−４）液晶表示セル
本実施形態では、液晶表示セルとして、大方の液晶分子が基板に対して略垂直に配向し、面内位相差が略ゼロの状態で黒表示を行う垂直配向（ＶＡ）モードの中でも、１画素内を４つの領域に分割して、液晶分子を各領域毎に略水平に配向させて白表示を行うマルチドメイン垂直配向（ＭＶＡ）モードのものを用いた。なお、液晶表示セルの厚み方向位相差Ｒｌｃは、黒表示状態において、−２６０ｎｍ、−２９０ｎｍ又は−３２０ｎｍのいずれかに設定した。液晶表示セルの面内方向位相差Ｒｘｙは、黒表示状態において、略０ｎｍに設定した。液晶表示セルの平均屈折率ｎａは１．５０、対角線長は３０インチであった。基板としては、ガラス基板を用いた。
【００４９】
（１−５）ベゼル
図４−１に示すように、ベゼル５１は、液晶表示装置内に、液晶表示セル１０、偏光素子２１，２２、フィルム状部材（図示せず）等を支持固定するための部材（ケース）である。本実施形態では、図４−２に示すような、液晶表示装置の表示領域を露出させるための四角形の開口部を有する金属製のベゼル５１を用いた。ベゼル５１は、液晶表示セル１０の周囲を覆う額縁部となる前面部と、この前面部の周囲において、前面部に対して背面側に直角に折り曲げられた側面部とを有し、断面が略Ｌ字状に形成されたものである。したがって、四角形の開口部は、前面部に設けられている。また、ベゼル５１は、外枠部５１ａ及び内枠部５１ｂの２つから構成され、外枠部５１ａと内枠部５１ｂとの間に挟持することで、液晶表示セル１０を支持固定した。なお、ベゼル５１は、プレス成形により形成した。
【００５０】
（１−６）シール剤
本実施形態のうち、一部の実施例では、偏光素子の外周端面のうち、吸収軸方向と交わりのある外周端面をシール剤でコーティングした。シール剤としては、フッ素系の撥水材料を用い、刷毛を用いて塗布形成した。
【００５１】
以下に、本実施形態の液晶表示装置における各構成要素を変更して作製した各実施例について説明する。なお、各実施例に対応する液晶表示装置の構成を下記表２及び３にまとめた。表中、厚さ２０μｍのアクリル系粘着層を「Ａ粘２０」、厚さ１μｍ以下のＰＶＡ系接着剤を「Ｐ接１」、厚さ１μｍ以下のウレタン系接着剤を「Ｕ接１」と略記した。
【００５２】
【表２】
2006201401.tif 000004
【００５３】
【表３】
2006201401.tif 000005
【００５４】
（２−１）位相差の大きいフィルムが１枚の場合
（実施例１）
本実施例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−１５、接着層として厚さ１μｍ以下のウレタン系接着剤、第二の偏光素子として吸収軸角度が９０°のＰＶＡ系偏光素子、接着層として厚さ１μｍ以下のウレタン系接着剤、及び、第四の保護フィルムとしてＮ−１０を、この順に積層配置して形成される液晶表示装置を作製した。
【００５５】
また、吸収軸方向に測った偏光素子の最大幅をＬ、同じ方向に測った液晶表示装置の表示有効領域の最大幅をＬ’としたとき、第一の偏光素子では、Ｌ−Ｌ’＝２ｍｍ、第二の偏光素子では、Ｌ−Ｌ’＝２ｍｍとした。更に、吸収軸方向に測った偏光素子の最大幅をＬ、同じ方向に測ったベゼルの開口領域の最大幅をｌとしたとき、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００５６】
（実施例２）
本実施例においては、第三の保護フィルムとしてＮ−８、第四の保護フィルムとしてＴ−１を用い、第二の偏光素子と第四の保護フィルムとを接着する接着層として厚さ１μｍ以下のＰＶＡ系接着剤を用いたこと以外は、実施例１と同様にして液晶表示装置を作製した。
【００５７】
（２−２）位相差の大きいフィルムが２枚の場合
（実施例３）
本実施例においては、観察面側から、第二の保護フィルムとしてＮ−１０、接着層として厚さ１μｍ以下のウレタン系接着剤、第一の偏光素子として吸収軸角度が０°のＰＶＡ系偏光素子、接着層として厚さ１μｍ以下のウレタン系接着剤、第一の保護フィルムとしてＮ−１２、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−１２、接着層として厚さ１μｍ以下のウレタン系接着剤、第二の偏光素子として吸収軸角度が９０°のＰＶＡ系偏光素子、接着層として厚さ１μｍ以下のウレタン系接着剤、第四の保護フィルムとしてＮ−１０を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００５８】
（実施例４）
本実施例においては、第一の保護フィルムとしてＮ−５、第二の保護フィルムとしてＮ−５、第三の保護フィルムとしてＮ−５、第四の保護フィルムとしてＮ−１を用いたこと以外は、実施例３と同様にして液晶表示装置を作製した。
（実施例５）
本実施例においては、第一の保護フィルムとしてＮ−５、第二の保護フィルムとしてＴ−１、第三の保護フィルムとしてＮ−５、第四の保護フィルムとしてＴ−１を用い、第一の偏光素子と第二の保護フィルムとを接着する接着層、及び、第二の偏光素子と第四の保護フィルムとを接着する接着層として厚さ１μｍ以下のＰＶＡ系接着剤を用いたこと以外は、実施例３と同様にして液晶表示装置を作製した。
【００５９】
（２−３）ＮＢ系保護フィルムを補正済み厚み方向位相差Ｒが大きい側又は背面側に選択配置しなかった場合
（実施例６）
本実施例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−３、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−１、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子のＬ−ｌ＝２ｍｍ、第二の偏光素子では、Ｌ−ｌ＝２ｍｍとした。なお、第一及び第二の偏光素子のいずれにもシール処理は行わなかった。
【００６０】
（実施例７）
本実施例においては、第一の保護フィルムとしてＮ−８、第三の保護フィルムとしてＴ−１を用い、第一の偏光素子と第一の保護フィルムとを接着する接着層として厚さ１μｍ以下のウレタン系接着剤、第二の偏光素子と第三の保護フィルムとを接着する接着層として厚さ１μｍ以下のＰＶＡ系接着剤を用いた。また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子ではＬ−ｌ＝２ｍｍとした。その他は、実施例６と同様にして液晶表示装置を作製した。
【００６１】
（２−４）位相差の大きいＮＢ系保護フィルム１枚で、視野角を充分に確保することができる限界近くに位相差設計した場合
（実施例８）
本実施例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のウレタン系接着剤、第一の保護フィルムとしてＮ−１、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−６、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００６２】
（実施例９）
本実施例においては、第三の保護フィルムとしてＮ−３を用いたこと以外は、実施例８と同様にして液晶表示装置を作製した。
【００６３】
（２−５）位相差の大きいＮＢ系保護フィルムが２枚で、視野角を充分に確保することができる限界近くに位相差設計した場合
（実施例１０）
本実施例においては、第一及び第三の保護フィルムとしてＮ−１６を用いたこと以外は、実施例８と同様にして液晶表示装置を作製した。
【００６４】
（２−６）液晶表示セルのＲｌｃを変更した場合
（実施例１１）
本実施例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍのアクリル系粘着剤、観察面側基板、Ｒｌｃ＝−３２０の液晶層、背面側基板、粘着層として厚さ２０μｍのアクリル系粘着剤、第三の保護フィルムとしてＮ−１４、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００６５】
（実施例１２）
本実施例においては、第一及び第三の保護フィルムとしてＮ−４を用い、第一の偏光素子と第一の保護フィルムとを接着する接着層として厚さ１μｍ以下のウレタン系接着剤を用いた。その他は、実施例１１と同様にして液晶表示装置を作製した。
（実施例１３）
本実施例においては、液晶表示セルにＲｌｃ＝−２６０ｎｍの液晶層を用い、第三の保護フィルムとしてＮ−９を用いたこと以外は、実施例１１と同様にして液晶表示装置を作製した。
【００６６】
（２−７）偏光素子に割れ対策を施した場合
（実施例１４）
本実施例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−８、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝１０ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００６７】
（実施例１５）
本実施例においては、第二及び第四の保護フィルムとしてＮ−１、第一及び第三の保護フィルムとしてＮ−５を用い、全ての接着層として厚さ１μｍ以下のウレタン系接着剤を用いた。また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝１０ｍｍ、第二の偏光素子では、Ｌ−ｌ＝１０ｍｍとした。なお、第一及び第二の偏光素子のいずれにもシール処理は行わなかった。その他は、実施例１４と同様にして液晶表示装置を作製した。
【００６８】
（実施例１６）
本実施例においては、第二及び第四の保護フィルムとしてＮ−１、第一及び第三の保護フィルムとしてＮ−５を用い、全ての接着層として厚さ１μｍ以下のウレタン系接着剤を用いた。また、第二の偏光素子でも、Ｌ−Ｌ’＝２ｍｍとした。更に、第一の偏光素子の吸収軸角度を４５°、第二の偏光素子の吸収軸角度を１３５°とした。そして、第一及び第二の偏光素子両方にシール処理を行った。その他は、実施例１４と同様にして液晶表示装置を作製した。
【００６９】
（実施例１７）
本実施例においては、第一及び第三の保護フィルムとしてＮ−５を用い、接着層として厚さ１μｍ以下のウレタン系接着剤を用いた。また、第一の偏光素子でも、Ｌ−Ｌ’＝１０ｍｍとした。更に、第一の偏光素子では、Ｌ−ｌ＝１０ｍｍ、第二の偏光素子では、Ｌ−ｌ＝１０ｍｍとした。そして、第一及び第二の偏光素子両方にシール処理を行った。その他は、実施例１４と同様にして液晶表示装置を作製した。
【００７０】
以下に、本実施形態の液晶表示装置における各構成要素を変更して作製した各比較例及び参考例について説明する。なお、各比較例及び参考例に対応する液晶表示装置の構成を下記表４にまとめた。
【００７１】
【表４】
2006201401.tif 000006
【００７２】
（３−１）偏光素子と保護フィルムとを厚さ２０μｍ以上のアクリル系粘着剤により貼合せた場合
（比較例１）
本比較例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−１５、粘着層として厚さ２０μｍのアクリル系粘着剤、第二の偏光素子として吸収軸角度が９０°のＰＶＡ系偏光素子、接着層として厚さ１μｍ以下のウレタン系接着剤、第四の保護フィルムとしてＮ−１０を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００７３】
（比較例２）
本比較例においては、第二の保護フィルムとしてＮ−１０、第一及び第三の保護フィルムとしてＮ−１２を用い、接着層の代わりに全て厚さ２０μｍのアクリル系粘着剤を用いた。その他は、比較例１と同様にして液晶表示装置を作製した。
（比較例３）
本比較例においては、粘着層として厚さ５０μｍのアクリル系接着剤を用いたこと以外は、比較例２と同様にして液晶表示装置を作製した。
【００７４】
（３−２）偏光素子間に、厚さ１０μｍを超える粘着層を２層以上含み、かつＴＡＣを含む場合
（比較例４）
本比較例においては、上述の液晶表示装置の基本構成に対し、背面側基板と第三の保護フィルムとの間に、粘着剤を介して位相差フィルムを配置した。具体的には、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍ以下のアクリル系粘着剤、観察面側基板、Ｒｌｃ＝−２９０ｎｍの液晶層、背面側基板、粘着層として厚さ２０μｍのアクリル系粘着剤、位相差フィルムとしてＮ−１３、粘着層として厚さ２０μｍのアクリル系粘着剤、第三の保護フィルムとしてＴ−１、接着層として厚さ１μｍ以下のＰＶＡ系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００７５】
（比較例５）
本比較例においては、上述の液晶表示装置の基本構成に対し、第一の保護フィルムと観察面側基板との間、及び、背面側基板と第三の保護フィルムとの間に、粘着剤を介して位相差フィルムを配置した。具体的には、第一の保護フィルムと観察面側基板との間の領域に、粘着層として厚さ２０μｍのアクリル系粘着剤、位相差フィルムとしてＮ−２、粘着層として厚さ２０μｍのアクリル系粘着剤を用い、背面側基板と第三の保護フィルムとの間に設ける位相差フィルムとしてＮ−２を用いたこと以外は、比較例４と同様にして液晶表示装置を作製した。
【００７６】
（３−３）偏光素子間に光弾性係数及び吸水率が大きい保護フィルムを用いた場合
（比較例６）
本比較例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍのアクリル系粘着剤、観察面側基板、Ｒｌｃ＝−２９０ｎｍの液晶層、背面側基板、粘着層として厚さ２０μｍのアクリル系粘着剤、第三の保護フィルムとしてＰ−１、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００７７】
（比較例７）
本比較例においては、第三の保護フィルムとしてＴ−２、第四の保護フィルムを第二の偏光素子に接着する接着層として厚さ１μｍ以下のＰＶＡ系接着剤を用いたこと以外は、比較例６と同様にして液晶表示装置を作製した。
【００７８】
（３−４）液晶表示セルのＲｌｃを変更した場合
（参考例１）
本参考例においては、観察面側から、第二の保護フィルムとしてＴ−１、接着層として厚さ１μｍ以下のＰＶＡ系接着剤、第一の偏光素子として吸収軸角度が０°のＰＶＡ系偏光素子、接着層として厚さ１μｍ以下のＰＶＡ系接着剤、第一の保護フィルムとしてＴ−１、粘着層として厚さ２０μｍ以下のアクリル系粘着剤、観察面側基板、Ｒｌｃ＝−２９０ｎｍの液晶層、背面側基板、粘着層として厚さ２０μｍのアクリル系粘着剤、第三の保護フィルムとしてＮ−１１、接着層として厚さ１μｍ以下のウレタン系接着剤、第二の偏光素子として吸収軸角度が９０°のＰＶＡ系偏光素子、接着層として厚さ１μｍ以下のＰＶＡ系接着剤、第四の保護フィルムとしてＴ−１を、この順に積層配置して形成される液晶表示装置を作製した。
また、第一の偏光素子では、Ｌ−Ｌ’＝２ｍｍ、第二の偏光素子では、Ｌ−Ｌ’＝２ｍｍとした。更に、第一の偏光素子では、Ｌ−ｌ＝２ｍｍ、第二の偏光素子では、Ｌ−ｌ＝２ｍｍとした。なお、第一及び第二の偏光素子のいずれにもシール処理は行わなかった。
【００７９】
（参考例２）
本参考例においては、第三の保護フィルムとしてＮ−１７を用いたこと以外は、参考例１と同様にして液晶表示装置を作製した。
（参考例３）
本参考例においては、第一及び第三の保護フィルムとしてＮ−７、第一の保護フィルムを第一の偏光素子に接着する接着層として厚さ１μｍ以下のウレタン系接着剤を用いたこと以外は、参考例１と同様にして液晶表示装置を作製した。
【００８０】
（評価方法）
次に、実施例、比較例及び参考例において得られた液晶表示装置の評価方法について説明する。評価項目としては、コントラスト比、白抜け、耐湿性、偏光素子の割れ、発泡・剥離について、それぞれ確認した。各評価の結果を表５に示した。
【００８１】
（４−１）コントラスト比の評価
大型液晶表示装置用のバックライトシステムを光源に用い、仰角０°（観察面側基板の基板面に対して法線方向）で黒表示輝度と白表示輝度とを測定し、更に仰角６０°（方位角Φ方向に法線方向から６０°傾いた方向）で、方位角Φを０〜３６０°で５°ずつ変えながら黒表示輝度と白表示輝度とをそれぞれ測定した。黒表示輝度と白表示輝度との比（白表示輝度／黒表示輝度）から、仰角０°でのコントラスト比ＣＲ（０）、及び、仰角６０°でのコントラスト比ＣＲ（Φ、６０）を求めた。コントラスト比ＣＲ（Φ、６０）は方位角によって変化するが、下記表５には、ＣＲ（Φ、６０）／ＣＲ（０）の最小値を示した。
なお、ＣＲ（Φ、６０）／ＣＲ（０）の最小値が０．０２５以上のときに、実用上充分な視野角が得られた。
【００８２】
（４−２）白抜けの評価
８０℃ドライ条件で１０００時間の保存試験を行った後、表示有効領域の４つの隅部及び中央部を含めた３×３のマトリックス状に９点の黒表示輝度を測定し、その最大値／平均値をＣ１とした。また、６０℃９０％ＲＨ条件で１０００時間の保存試験を行った後、同様の測定をして最大値／平均値をＣ２とした。Ｃ１とＣ２の値から、以下の評価基準に基づき、白抜けに対する評価を行った。なお、光源はコントラスト比の評価と同様に、大型液晶表示装置用のバックライトシステムを用いた。
◎：Ｃ１及びＣ２がともに１．３以下
○：Ｃ１及びＣ２がともに１．７以下
△：Ｃ１及びＣ２がともに２．０以下
×：Ｃ１及びＣ２のいずれかが２．０よりも大きい
【００８３】
（４−３）耐湿性の評価
５０℃９５％ＲＨ条件で１０００時間保存試験行った後に、上記（４−１）コントラスト比の評価と同様の方法で、表示有効領域の中央部でＣＲ（０）を測定し、保存試験前のＣＲ（０）との比をＣ３とした。また、外観を目視評価して、偏光素子の端部おける脱色等の不具合の有無を確認した。Ｃ３の値と目視評価の結果から、以下の評価基準に基づき、耐湿性に対する評価を行った。
◎：Ｃ３が０．９０以上、かつ、端部に不具合がない
○：Ｃ３が０．８５以上、かつ、端部に不具合がない
△：Ｃ３が０．８０以上、かつ、端部に不具合がない
×：Ｃ３が０．８０未満、又は、端部に不具合がある
【００８４】
（４−４）偏光素子（ＰＶＡ）の割れの評価
６０℃９５％ＲＨ条件で４８時間の加湿試験を行った後、−３５℃（１時間）と７０℃（１時間）とを交互に繰り返すヒートショック試験を最長で４００サイクルまで行った。そして、表示有効領域内に偏光素子の割れ等の不具合が発生しているか否かの目視確認を行い、以下の評価基準に基づき、偏光素子の割れに対する評価を行った。
◎：４００サイクルの試験後も表示有効領域内に不具合がない
○：３００サイクルの試験後に表示有効領域内に不具合がない
△：２００サイクルの試験後に表示有効領域内に不具合がない
×：２００サイクルの試験後に表示有効領域内に不具合がある
【００８５】
（４−５）発泡・剥離の評価
（ａ）８０℃ドライ条件での最長１０００時間の保存試験、（ｂ）５０℃９５％ＲＨ条件での最長１０００時間の保存試験、（ｃ）−３５℃（１時間）と７０℃（１時間）とを交互に繰り返す最長４００サイクルのヒートショック試験をそれぞれ別のサンプルを用いて行った。そして、各試験後のサンプルについて、発泡・剥離等の不具合が発生しているか否かの目視確認を行い、以下の評価基準に基づき、発泡・剥離に対する評価を行った。
○：最長試験時間／サイクルまで継続した３つの試験すべてで、発泡・剥離が発生しなかった、又は表示有効領域外の端面部分だけに発生した
△：最長試験時間／サイクルの半分の時間／サイクルまで継続した３つの試験すべてで、発泡・剥離が発生しなかった、又は表示有効領域外の端面部分だけに発生した
×：最長試験時間／サイクルの半分の時間／サイクルまで継続したいずれかの試験で、発泡・剥離が表示有効領域内に発生した
【００８６】
【表５】
2006201401.tif 000007
【００８７】
（評価まとめ）
表５に示すように、実施例では、保護フィルムと偏光素子との貼合せに厚さ１μｍ以下の接着層を用い、保護フィルムとして、光弾性係数の絶対値、吸水率及び透湿度の小さいＮＢ系樹脂フィルムを用いたことから、比較例よりも耐久性（白抜け、耐湿性、ＰＶＡ割れ、発泡・剥離）において総合的に優れていた。実施例３〜５、８〜１０、１２は、第一及び第三の保護フィルムとしてＮＢ系樹脂を用いたことから、耐久性において特に優れていた。実施例６及び７は、ＮＢ系樹脂フィルムを用いたものの、補正済み厚み方向位相差Ｒが大きい側の保護フィルム、又は、バックライトによる熱の影響を受けやすい背面側（領域Ｂ）の保護フィルムとして、ＴＡＣフィルムを用いたことから、他の実施例と比べると、若干耐久性が低かった。実施例８〜１０では、ＮＢ系樹脂フィルムの位相差設計を変更し、実施例１１〜１３では、液晶表示セルの位相差設計を変更したが、いずれも充分な表示品位を得ることができた。実施例１４〜１７では、ＰＶＡ系偏光素子に割れ対策を施したため、特にＰＶＡ割れの評価が高かった。
【００８８】
一方、比較例１〜３では、保護フィルムと偏光素子との貼合せに厚さ２０μｍ以下の粘着層を用いたため、表示品位は良かったものの、耐久性の評価が劣っており、特に耐湿性、ＰＶＡ割れ及び発泡・剥離の評価が低かった。比較例４、５では、第一〜第四の保護フィルム及び位相差フィルムとして、耐熱湿性が低いＴＡＣフィルムを用いたため、表示品位は良かったものの、耐久性の評価が劣っており、特に白抜け及び耐湿性の評価が低かった。比較例６、７では、第一〜第四の保護フィルムとして、耐湿性が低いＴＡＣフィルム、及び／又は、耐熱性が低いＰＣフィルムを用いたため、耐久性の評価が劣っており、特に白抜け及び耐湿性の評価が低かった。
【００８９】
以上のように、実施例は、表示品位（斜め方向でのコントラスト比）、耐久性（白抜け、耐湿性、ＰＶＡ割れ、発泡・剥離）の点で比較例よりも総合的に優れていた。また、実施例では、偏光素子の保護フィルムが位相差フィルムを兼ねていたため、液晶表示装置を構成するフィルム数と貼合せ工数とを減少させることができ、低コスト・薄型であった。以上の理由から、本実施例のように液晶表示装置を構成することは非常に有効であることが分かる。
なお、参考例は、耐久性の点で比較例よりも総合的に優れていたが、０ｎｍ≦Ｒ１＋Ｒ３＋Ｒｌｃ≦３５ｎｍの条件を満たしていなかったため、表示品位が低かった。
【図面の簡単な説明】
【００９０】
【図１】偏光素子の両側に保護フィルムを配置した構成を有する本発明の液晶表示装置の一例を模式的に示す断面図であり、（ａ）は、第一及び第三の保護フィルムに低光弾性係数・低吸水率のフィルムが用いられた形態を示し、（ｂ）第一の保護フィルムに低光弾性係数・低吸水率のフィルムが用いられた形態を示し、（ｃ）第三の保護フィルムに低光弾性係数・低吸水率のフィルムが用いられた形態を示している。
【図２】本発明の液晶表示装置における、偏光素子２１の最大幅Ｌと画面（液晶表示装置の表示有効領域５０）の最大幅Ｌ’との好適な関係を説明するための平面図である。
【図３】本発明の液晶表示装置における、偏光素子２１の最大幅Ｌとベゼル５１の開口部の最大幅ｌとの好適な関係を説明するための平面図である。
【図４−１】本発明の液晶表示装置において、液晶表示セル１０等からなる積層体をベゼル５１により支持固定した状態を説明するための断面図である。
【図４−２】本発明の液晶表示装置に用いられるベゼル５１及び液晶表示セル１０等からなる積層体を観察面側から見たときの平面図である。
【図５】従来の液晶表示装置の構成の一例を模式的に示す断面図である。
【図６】図５の液晶表示装置に対し、位相差フィルムの材質を改良した構成を模式的に示す断面図である。
【図７】図６の液晶表示装置に対し、偏光素子の保護フィルムの材質を改良した構成を模式的に示す断面図である。
【図８】図７の液晶表示装置に対し、偏光素子の保護フィルムと位相差フィルムとを一体化させた構成を模式的に示す断面図である。
【符号の説明】
【００９１】
１０：液晶表示セル
１１：観察面側基板
１２：液晶
１３：背面側基板
２１：（観察面側）偏光素子
２２：（背面側）偏光素子
３１：光弾性係数の絶対値が１０×１０−８cｍ２／Ｎ未満、及び、吸水率が２．０％未満の第一の保護フィルム
３１ａ：光弾性係数の絶対値が１０×１０−８cｍ２／Ｎ以上、及び／又は、吸水率が２．０％以上の第一の保護フィルム
３２：第二の保護フィルム
３３：光弾性係数の絶対値が１０×１０−８cｍ２／Ｎ未満、及び、吸水率が２．０％未満の第三の保護フィルム
３３ａ：光弾性係数の絶対値が１０×１０−８cｍ２／Ｎ以上、及び／又は、吸水率が２．０％以上の第三の保護フィルム
３４：第四の保護フィルム
３５：位相差フィルム（ＮＢフィルム）
３６：保護フィルム（ＮＢフィルム）
３７：位相差兼保護フィルム（ＮＢフィルム）
４１：接着層（厚さ０．５μｍ）
４２：粘着層（厚さ２０μｍ）
５０：液晶表示装置の表示有効領域
５１：ベゼル
５１ａ：ベゼル外枠部
５１ｂ：ベゼル内枠部
６１：保護フィルム（ＴＡＣフィルム）
６２：位相差フィルム（ＰＣフィルム）
【図１】
2006201401.tif 000012
【図２】
2006201401.tif 000013
【図３】
2006201401.tif 000014
【図４−１】
2006201401.tif 000015
【図４−２】
2006201401.tif 000016
【図５】
2006201401.tif 000017
【図６】
2006201401.tif 000018
【図７】
2006201401.tif 000019
【図８】
2006201401.tif 000020